(57)【特許請求の範囲】
【請求項１】
土壌に対するセッコウ系の固化材であって、
ベースとする半水セッコウに、エトリンガイトを生成し得る前駆物質として、水酸化アルミニウム、酸化アルミニウムおよび硫酸アルミニウムからなる群から選択されるいずれかのアルミニウム化合物と、酸化カルシウム（生石灰）又は水酸化カルシウム（消石灰）のいずれかのカルシウム化合物とを加えてなり（但し、高炉スラグ又はアルミナセメントを含む場合を除く）、
半水セッコウの量を５３．７〜９９重量％、アルミニウム化合物の量を０．４〜２０．６重量％、カルシウム化合物の量を０．３〜２２．１重量％とし、かつ、
半水セッコウに加えるカルシウム化合物とアルミニウム化合物のカルシウム原子とアルミニウム原子のモル比を、セッコウに含まれるカルシウム原子を除いて、Ｃａ／Ａｌ＝１．０以下としたことを特徴とする固化材。
【請求項２】
土壌に対するセッコウ系の固化材であって、
ベースとする半水セッコウに、エトリンガイトを生成し得る前駆物質として、水酸化アルミニウム、酸化アルミニウムおよび硫酸アルミニウムからなる群から選択されるいずれかのアルミニウム化合物と、酸化カルシウム（生石灰）又は水酸化カルシウム（消石灰）のいずれかのカルシウム化合物とを加えてなり（但し、高炉スラグ又はアルミナセメントを含む場合を除く）、
前記半水セッコウの量を９０．０〜９６．０重量％、前記アルミニウム化合物の量を２．４〜９．０重量％、生石灰又は消石灰の量を１．０〜５．２重量％として、土壌に混合させて放置した固化処理土が中性域になるようにし、かつ、
半水セッコウに加えるカルシウム化合物とアルミニウム化合物のカルシウム原子とアルミニウム原子のモル比を、セッコウに含まれるカルシウム原子を除いて、Ｃａ／Ａｌ＝１．５以下としたことを特徴とする固化材。
【請求項３】
前記アルミニウム化合物が、水酸化アルミニウムである請求項１又は請求項２に記載の固化材。
【請求項４】
前記水酸化アルミニウムが、非晶質水酸化アルミニウムである請求項３に記載の固化材。
【請求項５】
前記アルミニウム化合物は、アルミスラッジ乾燥品で生成し、該アルミスラッジ乾燥品は、金属アルミニウムを苛性ソーダ、水、硫酸で洗浄し、酸化皮膜を形成するアルマイト処理において発生する洗浄廃液を中和、洗浄、脱水、乾燥した粉末である請求項１乃至請求項４のいずれか１項に記載の固化材。
【請求項６】
前記ベースとする半水セッコウと、該半水セッコウを除いた成分で形成した添加物とからなる請求項１乃至請求項５のいずれか１項に記載の固化材。
【発明の詳細な説明】
【技術分野】
【０００１】
この発明は、場所打ち杭工事やシールド工事等から発生する建設廃泥や、掘削残土等の建設発生残土、或は河川や湖沼、海域での底泥浚渫土を中性域で固化して搬出可能とし、地盤材料として再利用するためのセッコウ系固化材に関する。
【背景技術】
【０００２】
周知のように、建設汚泥や浚渫土は含水比が高く、このままでは地盤材料として利用できない。また一般の掘削残土も撹乱により軟弱土化し、このままでは再利用出来ない場合が多い。
【０００３】
これら軟弱な材料を地盤材料として用いる場合、従来は締め固めや排水等が行われていたが、工法によっては騒音が発生し、また、工期が長い等、充分な効果を発揮できない場合があることから、セメント、石灰等の地盤改良材を添加混合し、固化する工法が広く採用されている。
【０００４】
汚泥や建設残土を改良する場合、生石灰やセメント系固化材、中性である事が求められる場合は高分子吸水剤や半水セッコウを単独、或は組み合わせて用いられる（特許文献１参照）。
【０００５】
【特許文献１】特開２００３−１５５４８２号公報
【発明の開示】
【発明が解決しようとする課題】
【０００６】
しかしながら、土質固化に広く用いられているセメントやセメント系固化材、或は生石灰は、安価に、しかも短工期で高強度に固化、改良が出来るため、近年、広く用いられているが、セメントやセメント系固化材はその６０％程度を占めるＣａＯの一部が消石灰として析出し、ｐＨ１２以上のアルカリ性を示す。生石灰も同様の問題点がある。土壌に混合した固化処理土でもｐＨは１０〜１１程度となる。
【０００７】
このため、セメント石灰による改良土には、直接植栽できないという問題点がある。厚生労働省「改良土の水素イオン濃度に関する法令（排出基準）」では、改良土のｐＨを海域以外で５．８〜８．６に、海域で５．０〜９．０と定められている。
【０００８】
また、建設残土を中性域で改良する方法として高分子吸水剤が開発され、使用されている。しかし、これは多量の土壌水分を吸収することにより見かけの含水比を低下することによるハンドリングの向上を目的としたもので、それ自身硬化しないため、搬出先で再泥化することが問題点である。
【０００９】
また、グアガム等天然物では長期間の保存で腐敗し、臭気の問題があるものも見られる。
【００１０】
そこでセッコウプラスターの水和反応を利用した固化材が公知である。これは半水セッコウに加水することにより二水セッコウとして硬化する反応を利用したものである。セッコウは中性の化合物であり、処理土が中性となることが知られている。
【００１１】
しかし建設発生土のように多量の水分を含む場合には強度が発現し難く、従って、多量のセッコウを使用しなければならず、結果として残土排出量を増加させてしまい、またコストが高くなってしまうといった問題点が指摘されている。
【００１２】
また、上記セッコウと高分子吸水剤を併用することも実施されているが、搬出先での再泥化については解決されていない上、コスト的にも問題がある。
【００１３】
この発明は、かかる現状に鑑み創案されたものであって、その目的とするところは、固化処理土が中性域にある固化材であって、少ない添加量で所定の強度を発現できる固化材を提供しようとするものである。
【課題を解決するための手段】
【００１４】
上記目的を達成するため、請求項１に記載の固化材にあっては、半水セッコウにアルミニウム化合物、カルシウム化合物を加えた固化材であってエトリンガイト生成量より過剰に半水セッコウを加えることを特徴とする。言い換えれば、これらの化合物であるエトリンガイト前駆物質にエトリンガイト生成量より過剰に半水セッコウを加えることを特徴とする。
【００１５】
請求項２に記載の固化材は、請求項１に記載の固化材を技術的前提とし、前記アルミニウム化合物として水酸化アルミニウム、酸化アルミニウム、硫酸アルミニウム、カルシウム化合物として酸化カルシウム、水酸化カルシウムを用いることを特徴とする。
【００１６】
請求項３に記載の発明は、請求項１又は請求項２のいずれかに記載の固化材を技術的前提とし、前記エトリンガイト前駆物質としてカルシウムアルミネート、カルシウムサルホアルミネート、カルシウムフルオロアルミネート、カルシウムクロルアルミネート、アリナイト、Ｎａ２Ｏ・８ＣａＯ・３Ａｌ２Ｏ３、明礬類を単独或はこれらを組み合わせて用い、エトリンガイト生成量より過剰に半水セッコウを加えたことを特徴とする。
【００１７】
請求項４に記載の発明は、請求項１乃至請求項３のいずれかに記載の固化材を技術的前提とし、前記半水セッコウを５３．７〜９９重量％、水酸化アルミニウム粉末０．４〜２０．６重量％、生石灰又は消石灰０．３〜２２．１重量％としたことを特徴とする。
【００１８】
請求項５に記載の発明は、請求項２又は請求項４のいずれかに記載の固化材を技術的前提とし、前記水酸化アルミニウムは、アルミスラッジ乾燥品で生成し、該アルミスラッジ乾燥品は、金属アルミニウムを苛性ソーダ、水、硫酸で洗浄し、酸化皮膜を形成するアルマイト処理において発生する洗浄廃液を中和、洗浄、脱水、乾燥した粉末であることを特徴とする。
【００１９】
請求項６に記載の発明は、請求項１又は請求項２のいずれかに記載の固化材を技術的前提とし、半水セッコウに加えるカルシウム化合物とアルミニウム化合物のカルシウム原子とアルミニウム原子のモル比を、セッコウに含まれるカルシウム原子を除いて、Ｃａ／Ａｌで１．５以下とすることにより、水和生成物として、二水セッコウと少量のエトリンガイトが生成し、一部のアルミニウム化合物が未反応の状態で残るようにしたことを特徴とする。
【００２０】
即ち、前記アルミニウム化合物とカルシウム化合物のＣａＯ／Ａｌ２Ｏ３モル比を３より小さくし、或はＣａＯ／ＡＬ（ＯＨ）３モル比を１．５より小さくし、これを半水セッコウに加えても同様の機能を奏することができる。
【００２１】
請求項７に記載のセッコウへの添加物は、請求項１乃至請求項６に記載の固化材中から半水セッコウを除いた成分で形成したことを特徴とする。
【発明の効果】
【００２２】
この発明に係る固化材及びセッコウへの添加物は、以上のように構成されているので、固化処理土が中性域にある固化材であって、少ない添加量で所定の強度を発現できる。
【発明を実施するための最良の形態】
【００２３】
この発明にかかる固化材は、半水セッコウをベースに、これにｐＨが中性域に収まる範囲内でエトリンガイト前駆物質を加える。
【００２４】
次に、半水セッコウにエトリンガイト前駆物質としてアルミスラッジ、生石灰ないし消石灰を加える。
【００２５】
そして、エトリンガイト生成量より過剰の半水セッコウを用い、中性水和物である二水セッコウをできるだけ多く生成させ、一部がエトリンガイト生成に用いられるようにし、エトリンガイトによる高ｐＨを低減させる。
【００２６】
ｐＨ上昇は石灰によるものなので、Ｃａ／Ａｌモル比を１より小さくし、エトリンガイト生成に対してカルシウムイオンを過少（アルミスラッジを石灰に対して過剰とする）ことによりｐＨを低下させ、かつ強度を維持することを検討した。
【００２７】
その結果、アルミスラッジ乾燥品が石灰に対して過剰になることによるｐＨの低下が認められ、強度も半水セッコウ単独よりはるかに高い結果が得られた。ｐＨは練り込み直後は石灰の溶出により１０前後の値を示し、時間経過とともに石灰分が消費されてエトリンガイトを生成するため、ｐＨが低下し、中性域の値を得ることができた。また、アルミスラッジに含まれる少量の硫酸根による中和作用も考えられる。
【００２８】
〔実施例１〕
（１）使用材料
半水セッコウ              吉野石膏  サクラ印  教材用焼石膏
生石灰                    秩父石灰  粉末生石灰  ＱＡ  ＰＯＷ
消石灰                    菱光石灰製
アルミスラッジ乾燥品      不二サッシ製
普通セメント              太平洋セメント製
※アルミスラッジ乾燥品
無定形アルミナゲルを乾燥した粉末状の物質で、非晶質水酸化アルミニウムを主成分としている。
{成分分析}
項目        分析値（％）
Ａｌ２Ｏ３    ４７．５％
ＳＯ３        １３．０％
ＳｉＯ２      ０．３％
ＣａＯ        ０．３％
（２）固化対象土
丸中白土株式会社製シルト♯２５０（表１）に加水し、含水比１００％、湿潤密度１．３８５ｔ／ｍ３とした模擬汚泥を使用した。固化試験結果を表２に示す。
【００２９】
0005477834.tif 000002
【００３０】
0005477834.tif 000003
【００３１】
表２からも明らかなように、Ｎｏ．１は半水セッコウ単味、中性であるが強度が低い。
Ｎｏ．２はエトリンガイト組成に近いもの、強度は高いが、ｐＨが９以上である。
Ｎｏ．３は水和物として二水セッコウと少量のエトリンガイトを生成するもの、強度は高いが、ｐＨは９以上であった。
Ｎｏ．４〜６は請求項４，６を満足する配合、ほとんど半水セッコウでエトリンガイト生成の目的でアルミスラッジ乾燥粉と石灰をＣａ／Ａｌモル比を１．５より小さくして加えた。練り込み直後のｐＨは９以上だが、時間経過とともにｐＨが低下し、ｐＨ８．６以下を達成した。強度についても半水石膏単味の５〜１０倍程度の強度となった。
Ｎｏ．７．８は半水セッコウに５％のセメントを加えたもの、Ｎｏ．７は強度は高いがｐＨは１０前後と高く、中性域には程遠い。Ｎｏ．８は固化材添加量を他に比べて１／３としたもの、やはりｐＨは高く、９．６以上で固化しなかった。
【００３２】
〔実施例２〕
使用材料：実施例１と同じ。
対象土：粘性土
含水比  ４６．３％
湿潤密度  １．６６ｔ／ｍ３
【００３３】
固化試験結果を表３に示す。
【００３４】
0005477834.tif 000004
【００３５】
表３からも明らかなように、Ｎｏ．１は半水セッコウ単味、中性であるが固化強度は低い。
Ｎｏ．２．３は水和物として二水セッコウとエトリンガイトができる組成、練り込み直後のｐＨは８．６を越えるものの、時間経過とともに低下し、ｐＨ８．６以下を達成した。強度は高く、半水セッコウ単味での７０Ｋｇ／ｍ３に相当する強度を３０Ｋｇ／ｍ３で確保できた。
Ｎｏ．４はほとんど半水セッコウで、エトリンガイト生成の目的でアルミスラッジ乾燥粉と生石灰をＣａ／Ａｌモル比を１．５より小さくして加えた。練り込み直後からｐＨは８．６を下回り、強度もＮｏ．２．３と比べても遜色なかった。
Ｎｏ．５は水和生成物としてほぼエトリンガイトを生成する配合、強度は高いが、ｐＨは下がらず、時間経過２８日でも９．５以上であった。
【００３６】
尚、表３中、強度試験とｐＨ試験は下記の手順で行った。
【００３７】
強度試験は、５ｃｍφ×１０ｃｍｈモールドにて密封養生し、一軸圧縮試験を実施した。
【００３８】
また、ｐＨ試験は、混練直後、或いは固化後、砕いた資料に加水、懸濁し、上澄のｐＨを測定した。